(57)【要約】【課題】  形状寸法精度が良好（真円度、肉厚精度）であり、外観平滑性に優れ、内外層の融着が良好な、外層肉厚が内層肉厚より大きい多層熱可塑性樹脂パイプを製造する。【解決手段】  内層管５を被覆金型２に通す第１の工程と、被覆樹脂が内層管５に接触してから金型２外に吐出するまでの第２の工程と、金型２外に吐出してから減圧冷却水槽４に入るまでの第３の工程と、減圧水槽４内で冷却固化される第４の工程とからなり、内層管を被覆金型に通して樹脂が被覆されるまでの当該内層管５の内面温度を、内層管５を構成する樹脂の軟化点温度より５０〜２００℃低い温度とする。また、前記第２の工程では、内層管５の内面温度を軟化点温度以下とし、前記第３の工程では、減圧冷却水槽４に入る直前の内層管５の内面温度を軟化点温度以上、融点以下とし、前記第４の工程では、内層管５の内面温度を融点以下とする。【選択図】  図１
2005111895.tif 000002
【特許請求の範囲】
【請求項１】
内層管を被覆金型に通して樹脂が被覆されるまでの第１の工程と、被覆樹脂が内層管に接触してから金型外に吐出するまでの第２の工程と、金型外に吐出してから減圧冷却水槽に入るまでの第３の工程と、減圧水槽内で冷却固化される第４の工程とからなる多層熱可塑性樹脂パイプの製造方法であって、
前記第１の工程において、当該内層管の内面温度が、内層管を構成する樹脂の軟化点温度より５０〜２００℃低いことを特徴とする多層熱可塑性樹脂パイプの製造方法。
【請求項２】
前記第２の工程において、
内層管の内面温度が内層管を構成する樹脂の軟化点温度以下であることを特徴とする記載の多層熱可塑性樹脂パイプの製造方法。
【請求項３】
前記第３の工程において、
減圧冷却水槽に入る直前の内層管の内面温度が内層管を構成する樹脂の軟化点温度以上、融点以下であることを特徴とする多層熱可塑性樹脂パイプの製造方法。
【請求項４】
前記第４の工程において、
内層管の内面温度が内層管を構成する樹脂の融点以下であることを特徴とする多層熱可塑性樹脂パイプの製造方法。
【請求項５】
前記第２の工程において、
被覆樹脂が内層管に接触する温度が内層管を構成する樹脂の軟化点温度より５０〜２００℃高い温度であることを特徴とする請求項１ないし請求項４のいずれか１項に記載の多層熱可塑性樹脂パイプの製造方法。
【請求項６】
内層管を被覆金型に通す第１の工程と、被覆樹脂が内層管に接触してから金型外に吐出するまでの第２の工程と、金型外に吐出してから減圧冷却水槽に入るまでの第２の工程と、減圧水槽内で冷却固化される第４の工程とからなる多層熱可塑性樹脂パイプの製造方法において、
内層管の肉厚が０．１〜３ｍｍであることを特徴とする請求項１ないし請求項４のいずれか１項に記載の多層熱可塑性樹脂パイプの製造方法。
【請求項７】
請求項１ないし請求項６のいずれか１項に記載の製造方法で成形されたことを特徴とする多層熱可塑性樹脂パイプ。
【発明の詳細な説明】
【技術分野】
【０００１】
本発明は、内層管が薄肉で高寸法精度な状態で安価にガスバリヤ性や耐薬品性や低滞留性の機能を持ち、外層として高強度化、高耐候性の機能を持たせた多層熱可塑性樹脂パイプ及びその製造方法に関する。
【背景技術】
【０００２】
従来、上下水道配管や給湯用配管、超純水用配管、化学プラント用のライニングパイプとして、パイプ各層に機能を分離した多層熱可塑性樹脂パイプが成形されている。これら多層熱可塑性樹脂パイプは高精度な形状寸法を有することが性能上重要であり、また、内層肉厚が小さくかつ高寸法精度による安価な構成で成形できることが重要である。
【０００３】
このような高い寸法精度をもった多層成形品を得るためには、従来、樹脂を金型内で合流させる多層共押出による成形方法か、もしくはタンデム方式といわれる被覆成形にて多層成形が行われていた。
【０００４】
しかしながら、多層共押出は金型内で異なった樹脂が合流するため、粘度差や肉厚差が大きいと界面荒れが発生し、肉厚精度が保てないといった問題があった。
【０００５】
そこで、タンデム方式として、クロスヘッドダイを用い強固な内層管に外層を被覆する方法が提案されている（例えば、特許文献１、特許文献２参照）。また、内層管通過時にニップルにて内層管を冷却することで内外層の融着を防止し、寸法精度を確保した装置も提案されている（例えば、特許文献３参照）。
【特許文献１】特開平０７−１５４２号公報
【特許文献２】特開２００２−３３７２０８号公報
【特許文献３】特開平０９−３００４２４号公報
【発明の開示】
【発明が解決しようとする課題】
【０００６】
しかしながら、上記したタンデム方式では、内層管が変形しないように内層の肉厚は大きく形成されており、高価な内層樹脂を用いるときにはコストダウンが困難であった。また、上記特許文献３のものでは、短管で使用するときに、内外管のズレが発生したり、層間のわずかな空気層が原因で多層管の延伸や曲げ加工時に発泡するなどの不具合が生じていた。
【０００７】
本発明は係る問題点を解決すべく創案されたもので、その目的は、共押出のような界面荒れがないため形状寸法精度が良好（真円度、肉厚精度）であり、外観平滑性に優れ、また内外層の融着が良好な、外層肉厚が内層肉厚より大きい多層熱可塑性樹脂パイプ及びその簡易な製造方法を提供することにある。
【課題を解決するための手段】
【０００８】
上記課題を解決するため、本発明に係る多層熱可塑性樹脂パイプの製造方法は、内層管を被覆金型に通して樹脂が被覆されるまでの第１の工程と、被覆樹脂が内層管に接触してから金型外に吐出するまでの第２の工程と、金型外に吐出してから減圧冷却水槽に入るまでの第２の工程と、減圧水槽内で冷却固化される第４の工程とからなる多層熱可塑性樹脂パイプの製造方法であって、前記第１の工程において、当該内層管の内面温度が、内層管を構成する樹脂の軟化点温度より５０〜２００℃低いことを特徴とする。
【０００９】
また、前記第２の工程では、内層管の内面温度を、内層管を構成する樹脂の軟化点温度以下とする。また、前記第３の工程では、減圧冷却水槽に入る直前の内層管の内面温度を、内層管を構成する樹脂の軟化点温度以上、融点以下とする。また、前記第４の工程では、内層管の内面温度を、内層管を構成する樹脂の融点以下とする。さらにまた、前記第２の工程では、これらの条件に加えて、被覆樹脂が内層管に接触する温度を、内層管を構成する樹脂の軟化点温度より５０〜２００℃高い温度とする。
【００１０】
このような成形条件において、内層管の肉厚は０．１〜３ｍｍである場合に、本発明は最大の効果を発揮する。
【００１１】
以下、本発明の内容をさらに詳しく説明する。
【００１２】
本発明において内層管及び被覆樹脂として用いられる熱可塑性樹脂は、特に限定されないが、耐薬品性、柔軟性が良好なことより、塩化ビニル性樹脂やポリオレフィン系樹脂が好適に用いられる。
【００１３】
上記ポリオレフィン系樹脂としては、特に限定されず、例えばエチレン、プロピレン、またはα−オレフィン等の重合体が挙げられる。α−オレフィンとしては、例えば、１−ブテン、１−ペンテン、１−ヘキセン、４−メチル−１−ペンテン、１−ペプテン、１−オクテン等が挙げられる。
【００１４】
これらの重合体としては、例えば、エチレンの単独重合体、エチレンとプロピレンの共重合体、エチレンとα−オレフィンの共重合体、プロピレンの単独重合体、プロピレンとα−オレフィンの共重合体、ポリブテンの単独重合体、ポリイソプレンの単独重合体等が挙げられる。また、これらのポリオレフィン類は、得られる物性を考慮した上で、適当な組み合わせにてブレンドされていても構わない。
【００１５】
また、本発明に用いるポリオレフィン系樹脂の分子量及び分子量分布は特に制限されず、重量平均分子量は、通常５，０００〜５，０００，０００、好ましくは２０，０００〜３００，０００であり、分子量分布（重量平均分子量Ｍｗ／数平均分子量Ｍｎ）が２〜８０、好ましくは３〜４０である。
【００１６】
また、超純水用パイプとして用いられる樹脂としては、フッ素系樹脂が挙げられ、フッ素系樹脂としては、従来公知のフッ素系樹脂を用いることができる。具体的には、ポリフッ化ビニリデン（ＰＶＤＦ；融点１６０〜１８０℃）、ポリビニルフルオライド（ＰＶＦ：融点２０６℃）、ポリテトラフルオロエチレン（ＰＴＦＥ：融点３３０℃）、テトラフルオロエチレン−ヘキサフルオロプロピレン共重合体（ＦＥＰ：融点２５０〜２８０℃）、テトラフルオロエチレン−パーフルオロアルキルビニルエーテル共重合体（ＰＦＡ：融点３００〜３１０℃）、エチレン−テトラフルオロエチレン共重合体（ＥＴＦＥ：融点２６０〜２７０℃）、ポリクロロトリフルオロエチレン（ＰＣＴＦＥ：融点２１０℃）、テトラフルオロエチレン−ヘキサフルオロプロピレン−パーフルオロアルキルビニルエーテル共重合体（ＥＰＥ：融点２９０〜３００℃）、ポリエチレン（ＰＥ：融点９５〜１３５℃）などが挙げられる。
【００１７】
本発明に用いる熱可塑性樹脂には適宜、他種の高分子化合物がアロイ化またはブレンドされていても構わない。
【００１８】
本発明に用いられる熱可塑性樹脂には適宜添加剤が添加されていても構わない。酸化防止剤、耐光剤、紫外線吸収剤、滑剤等、難燃剤、帯電防止剤等の添加剤は、所望の物性を得る為に適宜用いられる。結晶核剤となり得るものを少量添加して結晶を微細化し、物性
を均一化または平滑性の向上を補助することも可能である。
【００１９】
本発明のパイプの形状については、内層管の肉厚は０．１〜３ｍｍが好ましい。３ｍｍ以上のときは、内層管が高価な樹脂のときにコストが高くなるといった不具合が生じる場合がある。また、内層管の肉厚が厚くなると、肉厚方向や周方向に温度分布が発生して水槽内におけるサイジングへの密着が悪くなり、外観が悪くなることがある。また、０．１ｍｍ以下のときは、内層管の肉厚が薄く安定的に金型通過できないため成形が困難なときがある。
【００２０】
被覆する外層の肉厚としては、外層と内層の肉厚比が３以上（３：１）１０以下が好ましい。３以下のときは、最終製品が十分な肉厚にならないため強度が低いといった問題や、被覆樹脂が直接冷却され内層管に密着しにくいことがあり、また１０以上のときには、外層肉厚精度が安定して得られにくい。
【発明の効果】
【００２１】
以上説明したような多層熱可塑性樹脂パイプ及びその製造方法によれば、被覆成形により外層肉厚をあげることができ、高価な内層樹脂を使用する際には安価に二層パイプを成形でき、また高強度化することもできる。また、被覆成形において内面を軟化点以上溶融以下で変形可能な状態で真空冷却成形するため寸法精度が高く、外観が良好な多層熱可塑性樹脂パイプができる。
【発明を実施するための最良の形態】
【００２２】
以下、本発明の実施の形態について、図面を参照して説明する。
【００２３】
図１は、本発明の製造方法が適用される熱可塑性樹脂パイプの押出ラインの一例を示す概要図であり、図２及び図３は、押出金型と温度調整金型の構造の一例を模式的に示す断面図である。
【００２４】
本発明の熱可塑性樹脂パイプは、図１に例示するように、押出機１により加熱溶融され混練された熱可塑性樹脂が被覆金型２に導入され、内層管５の表面に賦形されつつ金型２より吐出され、サイジングチューブ３及び減圧冷却水槽（以下、単に「冷却水槽」ともいう）４に導入されて成形される。
【００２５】
すなわち、本発明の製造方法は、内層管５を被覆金型２に通す第１の工程と、被覆樹脂が内層管５に接触してから被覆金型２外に吐出するまでの第２の工程と、金型外に吐出してから冷却水槽４に入るまでの第３の工程と、冷却水槽４内で冷却固化される第４の工程とからなる。
【００２６】
本発明の製造方法では、内層管５に樹脂が被覆されるまでの内層管５の内面温度を、内層管５を構成する樹脂の軟化点温度より５０〜２００℃低い状態で成形する。温度差が５０℃以下の場合、金型内滞留時間が長いときに金型内で軟化点温度を越えてしまい、内層管５が金型２に安定的に送り込まれなくなるなどの不具合が発生する。また、温度差が２００℃以上あると、被覆樹脂接触時に密着が不十分になる可能性がある。
【００２７】
そこで、本発明の製造方法では、内層管５が軟化点温度以下で被覆樹脂に接触させるために、冷却水が循環する温度調整金型２１内を通して内層管５を冷却したり、内層管５に空気や水蒸気やガス、より好ましくは液体（水）を入れて両端に封を施して内層管５を冷却して、内層管５の内面温度を軟化点温度より５０〜２００℃低い状態で成形する。
【００２８】
本実施形態では、簡易な方法として温度調整金型２１を用いている。すなわち、被覆時
に内層管５が高温にならないよう、被覆金型２内に同軸状に温度調整金型２１（図２または図３参照）を配置し、内層管５が被覆金型２を通過する際に、この温度調整金型２１内で内層管５が冷却されるようにしている。温度調整金型２１は、冷却配管２３より供給される冷却水が金型内を循環することによって冷却される。
【００２９】
この温度調整金型２１は、被覆金型２に接触すると被覆樹脂温度が低下して被覆金型２内での流れが乱れるため、図３に示すように断熱材２４で熱移動を遮断するか、図２に示すように被覆金型２と非接触(隙間Ｓ）に配置するのが好ましい。温度調整金型２１内の
冷却水温度は５〜２０℃が好ましい。低すぎると温度調整金型２１が結露、滴下し、被覆金型２内で蒸発して、被覆樹脂と内層管５内に気泡として混入するなどの不具合が生じる。また、冷却水温度が高いと十分に冷却されないため、被覆金型２内を通過時に内層管５が溶融して、内面平滑な多層熱可塑性樹脂パイプを得ることができない。
【００３０】
また、この隙間Ｓを減圧することで内層管と被覆樹脂との密着をあげ、界面にエア（空気）の混入を防ぐことができる。
【００３１】
また、この温度調整金型２１は、被覆金型２と内層管５との芯を出す役目を持つ。温度調整金型２１が内層管５の芯を固定するため、被覆金型２の被覆肉厚調整が容易であり、被覆肉厚精度が向上できる。
【００３２】
被覆樹脂が内層管５に接触してから金型２外に吐出されるまでの第２の工程において、内層管５の内面温度を、内層管５を構成する樹脂の軟化点温度以下で成形する。内層管５の内面温度が軟化点温度以上になると、被覆樹脂圧力で変形するため内層管５の寸法精度が保持できなくなるといった問題が発生する。
【００３３】
上記温度範囲にするための方法としては、内層管５が被覆金型２を通過する際に、内層管５は被覆金型２に接触しないのが好ましい。被覆金型２に接触すると、内層管温度が上昇し、内面温度が軟化点温度以上になって、上記寸法精度の問題が発生するからである。
【００３４】
被覆金型２については、通常の被覆金型を用いることができる。
【００３５】
また、被覆金型２内で樹脂が内層管５と接触してから、金型吐出されるまでの距離（ランド長）を制御することにより上記温度範囲を達成することができる。ランド長が短いと内面温度が低くなり、長いと高くなる。また、ランド長が短いと十分に密着しないため界面で剥離しやすくなるといった問題が発生する。また、ランド長が長いと被覆樹脂圧力が高くなり、内層管５を押しつぶすため、扁平になるなどの不具合が発生する。
【００３６】
金型２外に吐出してから冷却水槽４に入るまでの第３の工程のうち、冷却水槽４に入る直前の内層管５の内面温度を、内層管５を構成する樹脂の軟化点温度以上、融点以下で成形する。軟化点温度以下の場合には、内層管５が堅いため冷却水槽４内でサイジングに密着できず、外観が悪化したり、真円度がでないといった不具合が生じる。また、融点以上になると、内層管５が溶融しているため内層管寸法精度が悪化したり、結晶性樹脂の場合は再結晶するため強度変化や内面平滑性が悪化するなどの不具合が発生する。上記温度範囲とするための方法としては、被覆された多層管が金型２から吐出された後、冷却水槽４内に送られるまでの距離（エアギャップ）を制御する方法が挙げられる。エアギャップについては、１０ｍｍから５００ｍｍが好ましい。短いと十分に内層温度が上昇しないため内層管５の内面温度が軟化点温度以上になりにくい。また、長すぎるとエアギャプ中のパイプ重量が増加するため、扁平や折れが発生して肉厚精度がでなかったり、安定して成形できないといった問題が発生する。従って、より好ましい範囲は、２０〜２００ｍｍである。
【００３７】
また、冷却水槽４内で冷却固化される第４の工程中、内層管５の内面温度を、内層管５を構成する樹脂の融点以下で成形する。冷却水槽４内で融点以上になると、内層管５が溶融しているため内層管寸法精度が悪化したり、結晶性樹脂の場合は再結晶するため強度変化や内面平滑性が悪化するなどの不具合が発生する。
【００３８】
冷却水槽４内の冷却水については、液体が固化しなければ冷却媒体の温度は低いほどよい。たとえば水を用いた場合、５℃から１０℃が好ましい。
【００３９】
また、冷却水槽４内の真空圧については、真円度を向上させるため、−０．０２から−０．１ＭＰaあれば良い。真空圧が高すぎるとサイジングチューブ３との摩擦が大きくな
り、引き取り困難になるなどの不具合が生じる。また、低すぎると真円度が確保できないといった問題が生じる。
【００４０】
温度の測定方法は、内層管内に熱電対を張り付け、被覆金型へ挿入することで測定することができる。融点の測定は、ＤＳＣ法を用いて行う。また、軟化点温度（ＨＤＴ）は、ＡＳＴＭ  Ｄ６４８を用いて測定することができる。
【００４１】
一方、冷却水槽４には、サイジングプレート４４と噴霧ノズル４５が設けられ、噴霧ノズル４５より水がスプレーされるとともに冷却水槽４全体は減圧されてパイプが効率よく冷却され熱可塑性樹脂パイプが成形される。
【００４２】
上記サイジングチューブ３の材質としては、特に限定されないが、熱伝導が良い点で、ステンレス、真鍮、銅などを用いるのが好ましい。
【００４３】
また、前記第２の工程において、被覆樹脂が内層管に接触する温度は、内層管を構成する樹脂の軟化点温度より５０〜２００℃高い温度とするのが好ましい。軟化点＋２００℃以上だと、内層管が溶けやすくなり、第２の工程における内層管内面温度が軟化点以下になりにくい。また、温度調整金型があたたまりすぎて冷却効率が下がる。一方、軟化点＋５０℃以下だと、内層管内面を軟化点以上にしにくくなる。軟化点以上にならないと、サイジングに密着せず、外観不良をおこすことがある。
【００４４】
次に、本発明の好適な実施例について説明する。
【実施例１】
【００４５】
熱可塑性樹脂としてＰＥ（旭化成製「ＱＢ７８０」）をφ４０ｍｍ押出機（プラスチック工学研究所製「ＵＴ４０」）に投入し、被覆樹脂温度２００℃で３．０ｍｍ被覆成形した。内層管は肉厚１．０ｍｍ肉厚標準偏差０．０１１ｍｍのＰＶＤＦ（呉羽化学社製「ＫＦ１１００」）樹脂で成形されたパイプを用いた。図２に示す温度調整金型２１を用いて冷却させて、ランド長０．５ｍｍの被覆金型２に通した。このとき、水槽４ならびに温度調整金型２１内を循環する冷却水の温度は１５℃、真空圧は−０．０５ＭＰａ、エアギャップは１５０ｍｍであった。
【００４６】
このときの内層管内面温度の変化を図４に示す。このパイプの肉厚精度を測定した結果、内層は肉厚標準偏差０．０１１ｍｍであり、外層は肉厚標準偏差０．０１１ｍｍであり、また真円度は０．８％であった。また外観は良好であった。
【００４７】
真円度の測定方法は、基準点から４５°づつ４点の直径を測定し、その最大と最小の差異を基準外径で除した割合（下式（１））で測定した。
【００４８】
（最大直径−最小直径）/基準直径×１００・・・（１）
本実施例１のＰＶＤＦ（呉羽化学社製「ＫＦ１１００」）の融点は１７７℃であり、また軟化温度（荷重たわみ温度：ＡＳＴＭ  Ｄ６４８を用いて測定）は、１．８２ＭＰａで９８℃であった。
【実施例２】
【００４９】
熱可塑性樹脂としてＰＥ（旭化成製「ＱＢ７８０」）を用い、被覆樹脂温度２２０℃で押出成形したこと以外は、上記実施例１と同等の条件で成形した。
【００５０】
このときの内層管内面温度の変化を図５に示す。このパイプの肉厚精度を測定した結果、内層は肉厚標準偏差０．０１１ｍｍであり、外層は肉厚標準偏差０．０１５ｍｍであり、また真円度は０．８％であった。また外観は良好であった。
【実施例３】
【００５１】
熱可塑性樹脂としてＰＥ（旭化成製「ＱＢ７８０」）を用い、被覆金型の被覆肉厚を８ｍｍ、エアギャップ２０ｍｍで成形した以外は、上記実施例１と同等の条件で成形した。このときの内層管内面温度の変化を図６に示す。このパイプの肉厚精度を測定した結果、内層は肉厚標準偏差０．０１１ｍｍであり、外層は肉厚標準偏差０．０１４ｍｍであり、また真円度は０．８％であった。また外観は良好であった。
【実施例４】
【００５２】
熱可塑性樹脂としてＰＥ（日本ポリケム社製「ＨＦ３１０」）を用い、被覆樹脂温度２６０℃で３．０ｍｍ被覆成形した。内層管は肉厚１．０ｍｍ肉厚標準偏差０．０２０ｍｍナイロン（ポリプラスチック製ナイロン６６）樹脂で成形されたパイプを用いた。図２に示す温度調整金型２１を用いて冷却させて、ランド長０．５ｍｍの被覆金型２に通した。このとき冷却水槽４ならびに温度調整金型２１内を循環する冷却オイルの温度は２００℃、真空圧は−０．０５ＭＰａ、エアギャップは１５０ｍｍであった。
【００５３】
このときの内層管内面温度の変化を図７に示す。このパイプの肉厚精度を測定した結果、内層は肉厚標準偏差０．０２０ｍｍであり、外層は肉厚標準偏差０．０１１ｍｍであり、また真円度は０．８％であった。また外観は良好であった。
【００５４】
本実施例４のナイロン（ポリプラスチック製ナイロン６６）の融点は２５７℃であり、また軟化温度（荷重たわみ温度：ＡＳＴＭ  Ｄ６４８を用いて測定）は２５２℃であった。
（比較例１）
【００５５】
内層管は肉厚１．０ｍｍのＰＶＤＦ（呉羽化学社製「ＫＦ１１００」）樹脂で成形されたパイプを、２４０℃に設定された被覆金型に温度調整金型を用いずに、１m/minの速度
で通過させたところ、内層管の内面温度が１６０℃を越えて軟化し、安定して被覆成形できなかった。このときの内層管内面温度の変化を図８に示す。
（比較例２）
【００５６】
熱可塑性樹脂としてＰＥ（旭化成製「ＱＢ７８０」）を用い、ランド長３０ｍｍであること以外は、上記実施例１と同等の条件で成形させた。その結果、内層管の内面温度が金型内で１６０℃を越えて軟化し、樹脂圧力で内層管が変形し、安定して被覆成形できなかった。このときの内層管内面温度の変化を図９に示す。
（比較例３）
【００５７】
熱可塑性樹脂としてＰＥ（旭化成製「ＱＢ７８０」）を用い、被覆樹脂温度２４０℃、
エアギャップ３００ｍｍで成形した以外は、上記実施例１と同等の条件で押出成形を行った。このとき、内層管の内面が溶融してエアギャップで１８０℃融点以上となった。このときの内層は肉厚標準偏差０．０３１ｍｍであり、外層は肉厚標準偏差０．０３９ｍｍであり、また真円度は１．６％であった。ただし外観は良好であった。このときの内層管内面温度の変化を図１０に示す。
（比較例４）
【００５８】
熱可塑性樹脂としてＰＥ（旭化成製「ＱＢ７８０」）を用い、被覆肉厚０．５ｍｍ、エアギャップ１０ｍｍで成形した以外は、上記実施例１と同等の条件で押出成形を行った。このとき内層管の内面が最高温度６０℃となった。この場合、内層管が堅くサイジングにスムーズに入らないため真空成形はできなかった。このときの内層は肉厚標準偏差０．０１ｍｍであり、外層は肉厚標準偏差０．０４ｍｍであり、また真円度は１．７％であり、外観は良くなかった。このときの内層管内面温度の変化を図１１に示す。
（比較例５）
【００５９】
熱可塑性樹脂としてＰＥ（旭化成製「ＱＢ７８０」）を用い、肉厚１８mmの被覆金型を用いた以外は、上記実施例１と同等の条件で押出成形を行った。このとき内層管内面が減圧冷却水槽内で１７８℃となった。このときの内層は肉厚標準偏差０．０３ｍｍであり、外層は肉厚標準偏差０．０８ｍｍであり、また真円度は１．６％であり、外観は良かったが、内面は乱れていた。このときの内層管内面温度の変化を図１２に示す。
【００６０】
因みに、上記実施例及び比較例の測定結果を一覧形式にまとめて図１３に示す。また、本発明の多層熱可塑性樹脂パイプと上記比較例３の多層熱可塑性樹脂パイプの肉厚精度と真円度とを一覧形式にまとめて図１４に示す。
【図面の簡単な説明】
【００６１】
【図１】本発明に係る多層熱可塑性樹脂パイプの押出ラインの一例を示す概要図である。
【図２】押出金型と温度調整金型の構造の一例を模式的に示す断面図である。
【図３】押出金型と温度調整金型の構造の他の例を模式的に示す断面図である。
【図４】実施例１の内層管内面温度の変化を示すグラフである。
【図５】実施例２の内層管内面温度の変化を示すグラフである。
【図６】実施例３の内層管内面温度の変化を示すグラフである。
【図７】実施例４の内層管内面温度の変化を示すグラフである。
【図８】比較例１の内層管内面温度の変化を示すグラフである。
【図９】比較例２の内層管内面温度の変化を示すグラフである。
【図１０】比較例３の内層管内面温度の変化を示すグラフである。
【図１１】比較例４の内層管内面温度の変化を示すグラフである。
【図１２】比較例５の内層管内面温度の変化を示すグラフである。
【図１３】実施例及び比較例での測定結果を一覧形式にまとめた図表である。
【図１４】本発明の多層熱可塑性樹脂パイプと比較例３の多層熱可塑性樹脂パイプの肉厚精度と真円度とを一覧形式に対比してまとめた図表である。
【符号の説明】
【００６２】
１  押出機
２  被覆金型
３  サイジングチューブ
４  冷却水槽（減圧冷却水槽）
５  内層管
２１  温度調整金型
２４  断熱材
【図１】
2005111895.tif 000003
【図２】
2005111895.tif 000004
【図３】
2005111895.tif 000005
【図４】
2005111895.tif 000006
【図５】
2005111895.tif 000007
【図６】
2005111895.tif 000008
【図７】
2005111895.tif 000009
【図８】
2005111895.tif 000010
【図９】
2005111895.tif 000011
【図１０】
2005111895.tif 000012
【図１１】
2005111895.tif 000013
【図１２】
2005111895.tif 000014
【図１３】
2005111895.tif 000015
【図１４】
2005111895.tif 000016